(57)【特許請求の範囲】
【請求項１】
（Ａ）酸の作用によりアルカリ水溶液に対する溶解性が増大する樹脂、（Ｂ）放射線の照射により酸を発生する化合物、及び（Ｃ）ビフェニル類、ポリフェニル類、ジフェニルメタン類、ジフェニルエタン類、トリフェニルメタン類及びポリフェニルアルカン類から選ばれる少なくとも１種の、炭素と水素からなる分子量５００以下の非縮合多環式炭化水素化合物を、（A）成分に対して０．５〜３．０重量％含有することを特徴とするアルカリ現像用化学増幅型放射線感受性樹脂組成物。
【請求項２】
（Ａ）成分が重量平均分子量８，０００〜２５，０００、分子量分布（Ｍｗ／Ｍｎ）２．０以下であって、水酸基の水素原子の一部が酸解離性の置換基で置換されたポリヒドロキシスチレンである請求項１記載のアルカリ現像用化学増幅型放射線感受性樹脂組成物。
【請求項３】
（Ａ）成分が水酸基の水素原子の５〜５０モル％が酸解離性の置換基で置換され、該置換基が一般式化１
【化１】
0003824100.tif 000035
（式中、Ｒ１は水素原子又はメチル基であり、Ｒ２はメチル基又はエチル基であり、
Ｒ３は炭素数１〜４の低級アルキル基である。）
で表わされる残基又はｔｅｒｔ−ブトキシカルボニルオキシ基である請求項２記載のアルカリ現像用化学増幅型放射線感受性樹脂組成物。
【請求項４】
（Ａ）成分、（Ｂ）成分及び（Ｃ）成分にさらに（Ｄ）有機カルボン酸を添加した請求項１記載のアルカリ現像用化学増幅型放射線感受性樹脂組成物。
【請求項５】
（Ａ）成分、（Ｂ）成分、（Ｃ）成分及び（Ｄ）成分に加えて（Ｅ）アミン及び／又はＮ，Ｎ−ジアルキルカルボン酸アミドを添加した請求項４記載のアルカリ現像用化学増幅型放射線感受性樹脂組成物。
【発明の詳細な説明】
【０００１】
【発明の属する技術分野】
本発明は、化学増幅型放射線感受性樹脂組成物、さらに詳しくは、高感度、高解像性で、かつ耐熱性、焦点深度幅特性、露光余裕度、引置き経時安定性に優れ、しかもレジスト溶液の保存安定性がよく、基板依存性がない上にプロファイル形状の優れたレジストパターンを形成できる紫外線、遠紫外線、ＫｒＦ、ＡｒＦなどのエキシマレーザー、Ｘ線、及び電子線などの放射線に感応する化学増幅型放射線感受性樹脂組成物に関する。
【０００２】
【従来の技術】
従来、ＩＣやＬＳＩなどの半導体素子は、ホトレジスト組成物を用いたホトリソグラフイー、エッチング、不純物拡散及び配線形成などの工程を数回繰り返し製造されている。ホトリソグラフイーにおいては、ホトレジスト組成物をシリコンウエーハ上に回転塗布などにより塗布し薄膜を形成し、それをマスクパターンを介して、紫外線などの放射線を照射し、現像してレジストパターンを形成したのち、前記レジストパターンを保護膜としてエッチングが行われている。これまで、前記ホトリソグラフイーで使用されているホトレジスト組成物は、それに要求される解像性が、サブミクロン（１μｍ以下）、ハーフミクロン（０．５μｍ以下）程度であり、ｇ線（４３６ｎｍ）、ｉ線（３６５ｎｍ）などの紫外線を利用したアルカリ可溶性ノボラック樹脂とキノンジアジド基含有化合物を基本成分としたポジ型ホトレジストで十分実用に供することができた。
【０００３】
しかしながら、近年、半導体素子の微細化が益々高まり、今日ではクオーターミクロン（０．２５μｍ以下）の超微細パターンを用いた超ＬＳＩの量産がはじまろうとしている。このようなクオーターミクロンの超微細パターンを得るには、従来のアルカリ可溶性ノボラック樹脂とキノンジアジド基含有化合物を基本成分としたポジ型ホトレジストでは困難なことから、より短波長の遠紫外線（２００〜３００ｎｍ）、ＫｒＦ、ＡｒＦなどのエキシマレーザー、電子線及びＸ線を利用したレジストの開発が要望されている。かかるレジストとして高解像性が達成される上に、放射線の照射により発生した酸の触媒反応、連鎖反応が利用でき量子収率が１以上で、しかも高感度が達成できる化学増幅型レジストが注目され、盛んに開発が行われている。
【０００４】
上記化学増幅型レジストとしては、例えばポリヒドロキシスチレンの水酸基の水素原子をｔｅｒｔ−ブトキシカルボニルオキシ基で置換した樹脂成分とオニウム塩などの酸発生剤を組み合わせたレジスト組成物が米国特許４，４９１，６２８号明細書に提案されている。
【０００５】
【発明が解決しようとする課題】
しかしながら、上記レジスト組成物は、解像度、焦点深度幅特性及び露光余裕度において十分なものでない上に、露光後一定時間放置した後、ＰＥＢ（露光後加熱）処理し、現像した場合、化学増幅型レジストに特有の露光により発生した酸の失活に起因するパターン形状劣化の問題（以下引置き安定性という）、すなわちレジストパターン上部が庇状に連なってしまうブリッジングの問題がある。このようなブリッジングができると所望の配線パターンが得られないため、半導体素子製造において致命的なものとなる。このような引置き経時の問題を解決する方法として、レジスト層上に露光により発生した酸の失活を防止するためトップコート層を設ける方法があるが、このような方法は、製造工程が増えスループットが悪くなる上に、コスト高となるため好ましくない。そこで、トップコート層を設ける必要のない引置き安定性に優れたレジストの出現が強く望まれている。
【０００６】
また、上記化学増幅型レジストは、シリコン窒化膜（ＳｉＮ）、ホウ素−リン−シリケートガラス（ＢＰＳＧ）などの絶縁膜やチタンナイトライド（ＴｉＮ）の膜を設けた基板に対して裾引きのパターン形状となる問題（以下基板依存性という）がある。
【０００７】
さらに、アルミニウム−珪素−銅（Ａｌ−Ｓｉ−Ｃｕ）の合金、タングステン（Ｗ）などの金属膜を設けた基板を使用すると定在波の影響を受けパターン断面形状が波形となる問題がある。これらの基板依存性と定在波の問題点を解決する方法としては、基板とレジスト層との間に反射防止層を設ける方法があるが、この方法は上述トップコート層と同様に製造工程が増えスループットが悪くなる上に、コスト高となるため好ましくない。そこで、基板依存性がなく反射防止層を設ける必要がない上に、定在波の影響を受けにくくプロファイル形状の優れたレジストパターンを形成できるレジストが強く望まれている。
【０００８】
上記問題点に加えて、従来のレジスト組成物は、熱に対して十分な耐性がない上に、それを溶液としたとき、しばしばその保存中に異物が発生するなど保存安定性に欠けるという問題点がある。そのため、耐熱性に優れるとともに、前記異物の発生のない保存安定性に優れたレジスト溶液が得られるレジスト組成物であることも要望されている。
【０００９】
こうした現状に鑑み、本発明者等は、鋭意研究を重ねた結果、酸の作用によりアルカリ水溶液に対する溶解性が増大する樹脂、放射線の照射により酸を発生する化合物及び水酸基を持たない分子量５００以下の非縮合多環式化合物を含有し、さらに有機カルボン酸化合物やアミン及び／又はＮ，Ｎ−ジアルキルカルボン酸アミドをも含有することで、高感度、高解像性で、耐熱性、焦点深度幅特性、露光余裕度、引置き経時安定性及びレジスト溶液の保存安定性に優れるとともに、基板依存性がなくプロファイル形状の優れたレジストパターンを形成できる紫外線、遠紫外線、ＫｒＦ、ＡｒＦなどのエキシマレーザー、Ｘ線、及び電子線などの放射線に感応する化学増幅型放射線感受性樹脂組成物が得られることを見出し、本発明を完成したものである。
【００１０】
すなわち、本発明は、放射線、特にｄｅｅｐ−ＵＶやＫｒＦ、ＡｒＦなどのエキシマレーザー光に対する光透過性に優れ、高感度、高解像性で、耐熱性、焦点深度幅特性、引置き経時安定性及びレジスト溶液の保存安定性に優れる化学増幅型放射線感受性樹脂組成物を提供することを目的とする。
【００１１】
また、本発明は、露光余裕度に優れ、かつ基板依存性がなくプロファイル形状の優れたレジストパターンを形成できる化学増幅型放射線感受性樹脂組成物を提供することを目的とする。
【００１２】
【課題を解決するための手段】
上記目的を達成する本発明は、（Ａ）酸の作用によりアルカリ水溶液に対する溶解性が増大する樹脂、（Ｂ）放射線の照射により酸を発生する化合物、及び（Ｃ）水酸基を持たない分子量５００以下の非縮合多環式化合物を含有することを特徴とする化学増幅型放射線感受性樹脂組成物に係る。
【００１３】
上記（Ａ）成分は、上述のとおり酸の作用によりアルカリ水溶液に対する溶解性が増大する樹脂であるが、特に水酸基の水素原子の一部が一般式化２で表される残基
【００１４】
【化２】
0003824100.tif 000002
（式中、Ｒ1は水素原子又はメチル基であり、Ｒ2はメチル基又はエチル基であり、Ｒ3は炭素数１〜４の低級アルキル基である。）
又はｔｅｒｔ−ブトキシカルボニルオキシ基で保護され、重量平均分子量が、ゲルパーミエーションクロマトグラフィ法（ＧＰＣ法）に基づきポリスチレン基準で８，０００〜２５，０００、重量平均分子量（Ｍw）と数平均分子量（Ｍn）の比で表わされる分子量分布（Ｍw／Ｍn）が２．０以下のポリヒドロキシスチレンが好ましい。前記樹脂の重量平均分子量が８，０００未満では被膜性が良好でなく、また２５，０００を超えるとアルカリ水溶液に対する溶解性が悪くなり、感度に劣る。分子量分布が前記範囲を超えると耐熱性が低下するし、（Ｃ）成分を配合することによる解像度、露光余裕度の向上効果が薄れるので好ましくない。水酸基の水素原子の置換率は５〜５０モル％の範囲が好適で、置換率が５モル％未満ではアルカリ水溶液に可溶となり過ぎ優れたレジストパターンが得られず、また置換率が５０モル％を超えると、レジストの感度が低下し好ましくない。実用的には２０〜５０モル％が有効である。前記一般式化２で表される置換基としては、例えば１−メトキシエトキシ基、１−エトキシエトキシ基、１−ｎ−プロポキシエトキシ基、１−イソプロポキシエトキシ基、１−ｎ−ブトキシエトキシ基、１−イソブトキシエトキシ基、１−（１，１−ジメチルエトキシ）−１−メチルエトキシ基、１−メトキシ−１−メチルエトキシ基、１−エトキシ−１−メチルエトキシ基、１−ｎ−プロポキシ−１−メチルエトキシ基、１−イソブトキシ−１−メチルエトキシ基、１−メトキシ−ｎ−プロポキシ基、１−エトキシ−ｎ−プロポキシ基などが挙げられる。置換基の中で、特に１−エトキシエトキシ基、１−メトキシ−ｎ−プロポキシ基及びｔｅｒｔ−ブトキシカルボニルオキシ基は感度、解像度をバランス良く向上させ好ましい。
【００１５】
上記置換基は、例えば１−クロロ−１−エトキシエタン、１−クロロ−１−メトキシプロパン又はジーｔｅｒｔ−ブチル−ジ−カーボネートなどを用い、公知の置換反応に従い置換することで得られる。
【００１６】
本発明で使用する（Ｂ）成分としては、従来より酸発生剤として公知のものを使用することができ、特に制限はないが、具体的には（ａ）ビス（ｐ−トルエンスルホニル）ジアゾメタン、メチルスルホニル−ｐ−トルエンスルホニルジアゾメタン、１−シクロヘキシルスルホニル−１−（１，１−ジメチルエチルスルホニル）ジアゾメタン、ビス（１，１−ジメチルエチルスルホニル）ジアゾメタン、ビス（１−メチルエチルスルホニル）ジアゾメタン、ビス（シクロヘキシルスルホニル）ジアゾメタン、ビス（２，４−ジメチルフェニルスルホニル）ジアゾメタン、ビス（４−エチルフェニルスルホニル）ジアゾメタン、ビス（３−メチルフェニルスルホニル）ジアゾメタン、ビス（４−メトキシフェニルスルホニル）ジアゾメタン、ビス（４−フルオロフェニルスルホニル）ジアゾメタン、ビス（４−クロロフェニルスルホニル）ジアゾメタン、ビス（４−ｔｅｒｔ−ブチルフェニルスルホニル）ジアゾメタンなどのビススルホニルジアゾメタン類、（ｂ）２−メチル−２−（ｐ−トルエンスルホニル）プロピオフエノン、２−（シクロヘキシルカルボニル）−２−（ｐ−トルエンスルホニル）プロパン、２−メタンスルホニル−２−メチル−（４−メチルチオ）プロピオフエノン、２，４−ジメチル−２−（ｐ−トルエンスルホニル）ペンタン−３−オンなどのスルホニルカルボニルアルカン類、（ｃ）１−ｐ−トルエンスルホニル−１−シクロヘキシルカルボニルジアゾメタン、１−ジアゾ−１−メチルスルホニル−４−フエニル−２−ブタノン、１−シクロヘキシルスルホニル−１−シクロヘキシルカルボニルジアゾメタン、１−ジアゾ−１−シクロヘキシルスルホニル−３，３−ジメチル−２−ブタノン、１−ジアゾ−１−（１，１−ジメチルエチルスルホニル）−３，３−ジメチル−２−ブタノン、１−アセチル−１−（１−メチルエチルスルホニル）ジアゾメタン、１−ジアゾ−１−（ｐ−トルエンスルホニル）−３，３−ジメチル−２−ブタノン、１−ジアゾ−１−ベンゼンスルホニル−３，３−ジメチル−２−ブタノン、１−ジアゾ−１−（ｐ−トルエンスルホニル）−３−メチル−２−ブタノン、２−ジアゾ−２−（ｐ−トルエンスルホニル）酢酸シクロヘキシル、２−ジアゾ−２−ベンゼンスルホニル酢酸ｔｅｒｔ−ブチル、２−ジアゾ−２−メタンスルホニル酢酸イソプロピル、２−ジアゾ−２−ベンゼンスルホニル酢酸シクロヘキシル、２−ジアゾ−２−（ｐ−トルエンスルホニル）酢酸ｔｅｒｔ−ブチルなどのスルホニルカルボニルジアゾメタン類、（ｄ）ｐ−トルエンスルホン酸２−ニトロベンジル、ｐ−トルエンスルホン酸２，６−ジニトロベンジル、ｐ−トリフルオロメチルベンゼンスルホン酸２，４−ジニトロベンジルなどのニトロベンジル誘導体、（ｅ）ピロガロールのメタンスルホン酸エステル（ピロガロールトリメシレート）、ピロガロールのベンゼンスルホン酸エステル、ピロガロールのｐ−トルエンスルホン酸エステル、ピロガロールのｐ−メトキシベンゼンスルホン酸エステル、ピロガロールのメシチレンスルホン酸エステル、ピロガロールのベンジルスルホン酸エステル、没食子酸アルキルのメタンスルホン酸エステル、没食子酸アルキルのベンゼンスルホン酸エステル、没食子酸アルキルのｐ−トルエンスルホン酸エステル、没食子酸アルキルのｐ−メトキシベンゼンスルホン酸エステル、没食子酸アルキルのメシチレンスルホン酸エステル、没食子酸アルキルのベンジルスルホン酸エステルなどのポリヒドロキシ化合物と脂肪族または芳香族スルホン酸エステル類などを挙げることができる。前記没食子酸アルキルにおけるアルキル基は、炭素数１〜１５のアルキル基、特にオクチル基及びラウリル基が好ましい。また、（ｆ）次の一般式化３、化４で表わされるオニウム塩系酸発生剤、（ｇ）一般式化５で表わされるベンゾイントシレート系酸発生剤も使用できる。
【００１７】
【化３】
0003824100.tif 000003
（Ｒ4及びＲ5は、アリール基、置換基を有するアリール基であり、それ    ぞれ同一であっても異なってもよく、Ｘ-はＡｓＦ-6、ＰＦ-6、ＢＦ-4ＳｂＦ-6、ＣＦ3ＳＯ-3のいずれかである。）
【００１８】
【化４】
0003824100.tif 000004
（Ｒ6、Ｒ7及びＲ8は、アリール基、置換基を有するアリール基であり、それぞれ同一であっても異なってもよく、Ｘ-はＡｓＦ-6、ＰＦ-6、ＢＦ-4ＳｂＦ-6、ＣＦ3ＳＯ-3のいずれかである。）
【００１９】
【化５】
0003824100.tif 000005
（Ｒ9、Ｒ10はアリール基、置換基を有するアリール基であり同一でも異なっていてもよく、Ｒ11、Ｒ12は水素原子、低級アルキル基、水酸基、ア  リール基であり同一でも異なってもよい。ｎは０又は１である。）
【００２０】
上記一般式化３、４で表わされるオニウム塩の具体的なものとしては、以下の化６〜２７の化合物が挙げられる。
【００２１】
【化６】
0003824100.tif 000006
【００２２】
【化７】
0003824100.tif 000007
【００２３】
【化８】
0003824100.tif 000008
【００２４】
【化９】
0003824100.tif 000009
【００２５】
【化１０】
0003824100.tif 000010
【００２６】
【化１１】
0003824100.tif 000011
【００２７】
【化１２】
0003824100.tif 000012
【００２８】
【化１３】
0003824100.tif 000013
【００２９】
【化１４】
0003824100.tif 000014
【００３０】
【化１５】
0003824100.tif 000015
【００３１】
【化１６】
0003824100.tif 000016
【００３２】
【化１７】
0003824100.tif 000017
【００３３】
【化１８】
0003824100.tif 000018
【００３４】
【化１９】
0003824100.tif 000019
【００３５】
【化２０】
0003824100.tif 000020
【００３６】
【化２１】
0003824100.tif 000021
【００３７】
【化２２】
0003824100.tif 000022
【００３８】
【化２３】
0003824100.tif 000023
【００３９】
【化２４】
0003824100.tif 000024
【００４０】
【化２５】
0003824100.tif 000025
【００４１】
【化２６】
0003824100.tif 000026
【００４２】
【化２７】
0003824100.tif 000027
【００４３】
上記オニウム塩の中でトリフルオロメタンスルホネートを陰イオンとするオニウム塩が半導体素子製造の際に使用されるリン、ホウ素、アンチモンなどの拡散剤として用いられる原子を含まないため好ましい。
【００４４】
（ｇ）ベンゾイントシレート系酸発生剤の具体的なものとしては以下の化２８〜３２の化合物が挙げられる。
【００４５】
【化２８】
0003824100.tif 000028
【００４６】
【化２９】
0003824100.tif 000029
【００４７】
【化３０】
0003824100.tif 000030
【００４８】
【化３１】
0003824100.tif 000031
【００４９】
【化３２】
0003824100.tif 000032
【００５０】
上記酸発生剤は１種を用いてもよいし、２種以上を組み合せて用いてもよい。前記酸発生剤の中で、エキシマレーザ用のレジストに好適なものとしては（ａ）のビススルホニルジアゾメタン系酸発生剤、中でもビス（シクロヘキシルスルホニル）ジアゾメタン又はビス（２，４−ジメチルフェニルスルホニル）ジアゾメタンや（ｅ）のポリヒドロキシ化合物の脂肪族又は芳香族スルホン酸エステル系酸発生剤、中でもピロガロールトリメシレートがよく、特にこれらの酸発生剤の混合物が高感度を達成でき好ましい。
【００５１】
また、電子線用レジスト系酸発生剤としては、（ｄ）のニトロベンジル誘導体系酸発生剤、中でもｐ−トルエンスルホン酸２，６−ジニトロベンジル、（ｅ）のポリヒドロキシ化合物の脂肪族又は芳香族スルホン酸エステル系酸発生剤、中でもピロガロールトリメシレート、（ｆ）のオニウム塩系酸発生剤、中でもビス（ｐ−ｔｅｒｔ−ブチルフェニル）ヨードニウムトリフルオロメタンスルホネート、トリフェニルスルホニウムトリフルオロメタンスルホネート及び（ｇ）のベンゾイントレシート系酸発生剤が好ましい。前記酸発生剤の配合量は、（Ａ）成分１００重量部に対し１〜２０重量部、好ましくは２〜１０重量部の割合がよい。酸発生剤が１重量部未満の配合では効果が不十分であり、また２０重量部を超えると、溶剤に溶け切れない上に、樹脂成分との混和性が悪くなる。
【００５２】
また、（Ｃ）成分としては、ビフェニル類、ポリフェニル類、ジフェニルメタン類、ジフェニルエタン類、トリフェニルメタン類又はポリフェニルアルカン類から選ばれる少なくとも１種が用いられ、この（Ｃ）成分を含有することで、本発明の化学増幅型放射線感受性樹脂組成物の解像性が一段と向上するとともに露光余裕度も向上する。具体的にはビフェニル、２，２’−ジメチルビフェニルなどのビフェニル類、ｐ−テルフェニル、ｐ−クアテルフェニル，ｐ−キンクフェニル、１，３，５−トリフェニルベンゼンなどのポリフェニル類、ジフェニルメタン、フェニル−ｐ−トリルメタン、ジ−ｐ−トリルメタンなどのジフェニルメタン類、１，２−ジフェニルエタン、１，１−ジフェニルエタンなどのジフェニルエタン類、トリフェニルメタン、フェニルジ−ｐ−トリルメタンなどのトリフェニルメタン類又はテトラフェニルメタン、１，１，２，２−テトラフェニルエタン、ヘキサフェニルエタンなどのポリフェニルアルカン類が挙げられる。
【００５３】
上記（Ｃ）成分は、（Ａ）成分に対し０．５〜３．０重量％の範囲で用いられる。前記範囲を超えると感度の劣化が起こるとともにスカム残渣が発生し、また解像性や露光余裕度の低下が起こる。
【００５４】
上記各成分加えて本発明の化学増幅型放射線感受性樹脂組成物は、有機カルボン酸化合物を添加することができる。前記有機カルボン酸化合物を添加することで、感度、解像度、レジストパターンの断面形状、露光後の引置き経時安定性がよくなるとともに、種々の基板に対しても断面形状の良好なレジストパターンを形成するレジストが得られる。
【００５５】
上記有機カルボン酸化合物としては、飽和又は不飽和脂肪族カルボン酸、脂環式カルボン酸、オキシカルボン酸、アルコキシカルボン酸、ケトカルボン酸、芳香族カルボン酸などいずれも使用でき、特に限定されるものではなく、例えば、ギ酸、酢酸、プロピオン酸、酪酸、イソ酪酸、シュウ酸、マロン酸、コハク酸、グルタル酸、アジピン酸などの１価或は多価脂肪族カルボン酸、１，１−シクロヘキサンジカルボン酸、１，２−シクロヘキサンジカルボン酸、１，３−シクロヘキサンジカルボン酸、１，４−シクロヘキサンジカルボン酸、１，１−シクロヘキシルジ酢酸などの脂環式カルボン酸、アクリル酸、クロトン酸、イソクロトン酸、３−ブテン酸、メタクリル酸、４−ペンテン酸、プロピオル酸、２−ブチン酸、マレイン酸、フマル酸、アセチレンカルボン酸などの不飽和脂肪族カルボン酸、オキシ酢酸などのオキシカルボン酸、メトキシ酢酸、エトキシ酢酸などのアルコキシカルボン酸、ピルビン酸などのケトカルボン酸や一般式化３３
【００５６】
【化３３】
0003824100.tif 000033
［式中、Ｒ13及びＲ14はそれぞれ独立して水素原子、水酸基、ニトロ基、カルボキシル基、ビニル基を表す（ただし、Ｒ13及びＲ14が共に水素原子の場合は除く。）。］
及び一般式化３４
【００５７】
【化３４】
0003824100.tif 000034
［式中、ｎは０又は１〜１０の整数を示す］
で表される芳香族カルボン酸などを挙げることができるが、特に脂環式カルボン酸、不飽和脂肪族カルボン酸、及び芳香族カルボン酸が好ましく使用される。
【００５８】
上記一般式化３３で表される芳香族カルボン酸としては、例えばｐ−ヒドロキシ安息香酸、ｏ−ヒドロキシ安息香酸、２−ヒドロキシ−３−ニトロ安息香酸、３，５−ジニトロ安息香酸、２−ニトロ安息香酸、２，４−ジヒドロキシ安息香酸、２，５−ジヒドロキシ安息香酸、２，６−ジヒドロキシ安息香酸、３，４−ジヒドロキシ安息香酸、３，５−ジヒドロキシ安息香酸、２ービニル安息香酸、４ービニル安息香酸、フタル酸、テレフタル酸、イソフタル酸などを挙げることができ、特にｏ−位に置換基を有する安息香酸、例えばｏ−ヒドロキシ安息香酸、ｏ−ニトロ安息香酸、フタル酸などが好適である。
【００５９】
また、一般式化３４で表される芳香族カルボン酸化合物としては、式中のｎが単一のもののみ、または異種のものを組み合わせても使用することができるが、実用的にはフェノール化合物として市販されているＳＡＸ（商品名、三井東圧化学社製）が好ましく用いられる。
【００６０】
上記一般式化３３及び化３４で表される芳香族カルボン酸化合物は、それぞれ単独でも２種以上を混合して用いてもよい。これらの芳香族カルボン酸化合物の配合により断面形状の良好なレジストパターンを形成することができるとともに、露光後の引置き経時安定性が優れ、露光後に施される加熱処理までの時間の長さに関係なく、良好なプロファイル形状が形成でき、特に一般式化３４で表される芳香族カルボン酸化合物は矩形の断面形状が形成できるため好適である。
【００６１】
上記有機カルボン酸化合物の添加量としては、（Ａ）成分と（Ｂ）成分の合計量に対して０．０１〜１重量％、好ましくは０．０５〜０．５重量％の範囲で用いられる。有機カルボン酸化合物の添加量が０．０１重量％満では断面形状の良好なレジストパターンが得られず、また１重量％を超えると現像性が低下するため好ましくない。
【００６２】
さらに、本発明の化学増幅型放射線感受性樹脂組成物には、アミン及び／又はＮ，Ｎ−ジ−アルキルカルボン酸アミドを含有することができる。前記アミンを添加することで放射線の照射により発生した酸の必要以上の拡散が防止されマスクパターンに忠実なレジストパターンが形成でき、かつ解像度、引置き経時安定性をも高めることができる。アミンは（Ａ）成分に対して０．０１〜１重量％、好ましくは０．０５〜０．５重量％の範囲で添加することができる。前記アミンとしては脂肪族アミン、芳香族アミン、複素環式アミンなどが挙げられ、脂肪族アミンとしては、具体的にジメチルアミン、トリメチルアミン、エチルアミン、ジエチルアミン、トリエチルアミン、ｎ−プロピルアミン、ジ−ｎ−プロピルアミン、トリ−ｎ−プロピルアミン、イソプロピルアミンなどが挙げられる。また、芳香族アミンとしては、具体的にベンジルアミン、アニリン、Ｎ−メチルアニリン、Ｎ，Ｎ−ジメチルアニリン、ｏ−メチルアニリン、ｍ−メチルアニリン、ｐ−メチルアニリン、Ｎ，Ｎ−ジエチルアニリン、ジフェニルアミン、ジ−ｐ−トリルアミンなどが挙げられる。さらに複素環式アミンとしては、具体的にピリジン、ｏ−メチルピリジン、ｏ−エチルピリジン、２，３−ジメチルピリジン、４−エチル−２−メチルピリジン、３−エチル−４−メチルピリジン等が挙げられるが、特に強塩基性で低沸点のアミン、例えばジメチルアミン、トリメチルアミン、エチルアミン、ジエチルアミン、トリエチルアミンのような脂肪族アミンが好ましい。これらは単独で用いてもよいし、２種以上組み合わせて用いてもよい。
【００６３】
また、Ｎ，Ｎ−ジ−アルキルカルボン酸アミドを添加することで孤立したレジストパターンの形状の改善が図れる。前記Ｎ，Ｎ−ジ−アルキルカルボン酸アミドとしては、低級カルボン酸アミドのＮ，Ｎ−ジ−アルキル基置換体が好ましく、具体的にはＮ，Ｎ−ジメチルホルムアミド又はＮ，Ｎ−ジメチルアセトアミドが挙げられ、それらの単独又は２種以上の組合せで用いてもよい。前記Ｎ，Ｎ−ジ−アルキルカルボン酸アミドの添加量は、（Ａ）成分に対して０．１〜５重量％の範囲が好ましい。
【００６４】
本発明の化学増幅型放射線感受性樹脂組成物は、感度及び解像性の向上、定在波の影響を抑制し断面形状が波状とならず矩形のレジストパターンを形成するためさらに吸光剤を配合することができる。前記吸光剤としては、例えば１−［１−（４−ヒドロキシフェニル）イソプロピル］−４−［１，１−ビス（４−ヒドロキシフェニル）エチル］ベンゼン、ビス（４−ヒドロキシ−３，５−ジメチルフェニル）−３，４−ジヒドロキシフェニルメタンなどのポリフェノール類のナフトキノン−１，２−ジアジド−５（又は４）−スルホン酸エステル、ベンゾフエノンを挙げることができる。前記吸光剤の添加量としては（Ａ）樹脂成分と（Ｂ）酸発生剤との合計量に対して３０重量％を超えない範囲で添加でき、好ましくは０．５〜１５重量％の範囲の添加がよい。前記添加量が３０重量％を超えるとプロファイル形状が悪くなるため好ましくない。
【００６５】
本発明の化学増幅型放射線感受性樹脂組成物の使用に当たっては上記各成分を溶剤に溶解した溶液の形で用いるのが好ましい。このような溶剤の例としては、アセトン、メチルエチルケトン、シクロヘキサノン、メチルイソアミルケトン、２−ヘプタノンなどのケトン類；エチレングリコール、エチレングリコールモノアセテート、ジエチレングリコール、ジエチレングリコールモノアセテート、プロピレングリコール、プロピレングリコールモノアセテート、ジプロピレングリコール又はジプロピレングリコールモノアセテートのモノメチルエーテル、モノエチルエーテル、モノプロピルエーテル、モノブチルエーテル又はモノフエニルエーテルなどの多価アルコール類及びその誘導体；ジオキサンのような環式エーテル類；及び乳酸メチル、乳酸エチル、酢酸メチル、酢酸エチル、酢酸ブチル、ピルビン酸メチル、ピルビン酸エチル、メトキシプロピオン酸メチル、エトキシプロピオン酸エチルなどのエステル類を挙げることができる。これらは単独で用いてもよいし、２種以上混合して用いてもよい。
【００６６】
さらに、所望により混和性のある添加物、例えばレジスト膜の性能を改良するための付加的樹脂、可塑剤、安定剤、着色剤、界面活性剤などの慣用されているものを添加含有させることができる。
【００６７】
本発明の化学増幅型放射線感受性樹脂組成物の使用に当っては、溶剤に溶解するのがよく、該組成物の溶液をスピンナー等を用いて、例えばシリコンウェーハ、シリコン窒化膜（ＳｉＮ）、ＢＰＳＧ等の絶縁膜を設けた基板、チタンナイトライド（ＴｉＮ），Ａｌ−Ｓｉ−Ｃｕ、タングステン等の金属膜を設けた基板等に塗布し、乾燥し、感光層を形成させたのち、縮小投影露光装置等により、ｄｅｅｐーＵＶ光、エキシマレーザー光を所望のマスクパターンを介して照射するか、電子線により描画し、現像液、例えば１〜１０重量％テトラメチルアンモニウムヒドロキシド水溶液のような弱アルカリ性水溶液などを用いて現像処理することで、マスクパターンに忠実で良好なレジストパターンを各種基板に依存することなく形成することができる。
【００６８】
【発明の実施の形態】
次に製造例及び実施例により本発明をさらに詳細に説明するが、本発明はこれらの例によってなんら限定されるものではない。
【００６９】
製造例１
重量平均分子量１３，０００、分子量分布（Ｍw／Ｍn）１．５のポリヒドロキシスチレン１２０ｇをＮ，Ｎ−ジメチルアセトアミド６８０ｇに溶解し、この溶液の中にジ−ｔｅｒｔ−ブチル−ジ−カーボネート８５．０ｇを加え、かき混ぜながら完全に溶解したのち、トリエチルアミン５９ｇを約１５分間かけて滴下した。滴下終了後、そのまま約３時間かき混ぜた。次いで、得られた溶液に対して２０倍量の純水を加え、水酸基の水素原子がｔｅｒｔ−ブトキシカルボニルオキシ基で置換されたポリヒドロキシスチレンを析出させた。該析出物を純水で洗浄、脱水、乾燥して、水酸基の水素原子の３９モル％がｔｅｒｔ−ブトキシカルボニルオキシ基で置換されたポリヒドロキシスチレン（重量平均分子量１３，０００、分子量分布（Ｍw／Ｍn）１．５）１５０ｇを得た。
【００７０】
製造例２
重量平均分子量１３，０００、分子量分布（Ｍw／Ｍn）１．５のポリヒドロキシスチレン１２０ｇをＮ，Ｎ−ジメチルアセトアミド６８０ｇに溶解し、この溶液の中に１−クロロ−エトキシエタン４２．３を加え、かき混ぜながら完全に溶解したのち、トリエチルアミン７８．８ｇを約３０分間かけて滴下した。滴下終了後、そのまま約３時間かき混ぜた。次いで、得られた溶液に対して２０倍量の純水を加え、水酸基の水素原子が１−エトキシエトキシ基で置換されたポリヒドロキシスチレンを析出させた。該析出物を純水で洗浄、脱水、乾燥して、水酸基の水素原子の３９モル％が１−エトキシエトキシ基で置換されたポリヒドロキシスチレン（重量平均分子量１３，０００、分子量分布（Ｍw／Ｍn）１．５）１３０ｇを得た。
【００７１】
実施例１
製造例１で得られたポリヒドロキシスチレン３ｇと製造例２で得られたポリヒドロキシスチレン７ｇ、ビス（シクロヘキシルスルホニル）ジアゾメタン０．４ｇ、ビス（２，４−ジメチルフェニルスルホニル）ジアゾメタン０．１ｇ、ピロガロールトリメシレート０．２ｇ、サルチル酸０．０２ｇ、ビフェニル０．１ｇをプロピレングリコールモノメチルエーテルアセテート４５ｇに溶解したのち、さらにトリエチルアミン０．０３ｇ及びＮ，Ｎ−ジメチルアセトアミド０．５ｇを加えて溶解して得られた溶液を孔径０．２μｍのメンブレンフイルターでろ過したものを化学増幅型放射線感受性樹脂組成物の塗布液として調製した。
【００７２】
次に調製された塗布液をスピンナーを使用してシリコンウエ−ハ上に塗布し、ホットプレート上で８０℃、９０秒間乾燥して膜厚０．７μｍのレジスト膜を得た。この膜に縮小投影露光装置ＮＳＲ−２００５ＥＸ８Ａ（ニコン社製）を用い、１ｍＪずつドーズ量を加え露光したのち、１０５℃、９０秒間加熱し、次いで２．３８重量％テトラメチルアンモニウムヒドロキシド水溶液で２３℃にて６５秒間現像処理し、３０秒間水洗、乾燥してレジストパターンを形成した。形成したレジストパターン断面は、定在波の影響はなく矩形に近い良好なものであり、０．２１μｍのラインアンドスペースパターンが形成された。また、目視で確認できる大面積のレジストパターンがパターニングされ基板表面が現れる最小露光量を感度として測定した結果、１１ｍＪ／ｃｍ2であった。さらに、形成されたレジストパターンの耐熱性（熱によるフローが生じる温度）を調べた結果、１３５℃であった。焦点深度幅特性として０．２５μｍのラインアンドスペースパターンが１：１に形成される焦点の最大幅（μｍ）を求めたとこ２．０μｍであり、限界解像度は０．２０μｍであった。また露光余裕度（０．２１μｍのラインアンドスペースが得られる露光量を感度で割った値）を調べたところ、２．５であった。この化学増幅型放射線感受性樹脂組成物の塗布液を褐色ビン中２５℃で保存し保存安定性を調べたところ、６ヶ月間異物の発生がなかった。
【００７３】
また、引置き経時安定性を調べるため、上記と同様にしてレジストパターンを形成し、側面が垂直で良好なプロファイル形状の０．２５μｍのラインアンドスペースパターンが形成される露光から露光後加熱処理までの時間を測定したところ、９０分間であった。
【００７４】
実施例２
実施例１において、ビフェニルを同量のトリフェニルメタンに代えた以外は実施例１と同様にして化学増幅型放射線感受性樹脂組成物の塗布液を調製した。
【００７５】
次いで、実施例１と同様にして、レジストパターンを形成したところ、０．２１μｍのラインアンドスペースパターンが形成された。また、実施例１と同様にして、感度、耐熱性、焦点深度幅特性、限界解像度、露光余裕度、それぞれは１２ｍＪ／ｃｍ2、１３５℃、１．８μｍ、０．２０μｍ、２．５であった。
【００７６】
上記化学増幅型放射線感受性樹脂組成物の塗布液の保存安定性を調べたところ、６ヵ月間異物の発生がなかった。さらに、引置き安定性として、側面が垂直で良好なプロファイル形状の０．２５μｍのラインアンドスペースが形成される露光から露光後加熱処理までの時間を調べたところ９０分間であった。
【００７７】
比較例１
実施例１において、ビフェニルを省いた以外は、実施例１と同様にして化学増幅型放射線感受性樹脂組成物塗布液を調製した。
【００７８】
次いで、実施例１と同様にして、レジストパターンを形成したところ、０．２３μｍのラインアンドスペースパターンが形成された。また、実施例１と同様にして、感度、耐熱性、焦点深度幅特性、限界解像度、露光余裕度を求めたところ、それぞれ、１０ｍＪ／ｃｍ2、１３５℃、１．８μｍ、０．２２μｍ、２．２であった。
【００７９】
上記化学増幅型放射線感受性樹脂組成物の塗布液の保存安定性を調べたところ、６ヵ月間異物の発生がなかった。さらに、引置き安定性として、側面が垂直で良好なプロファイル形状の０．２５μｍのラインアンドスペースが形成される露光から露光後加熱処理までの時間を調べたところ９０分間であった。
【００８０】
実施例３
実施例１において、基板をＴｉＮの金属膜が形成されたシリコンウェハーとした以外は、実施例１と同様にしてレジストパターンを形成した。形成されたレジストパターン断面は定在波の影響はなく矩形に近い良好なものであり、０．２３μｍのラインアンドスペースパターンが形成された。また、実施例１と同様にして露光余裕度を求めたところ２．５であった。
【００８１】
実施例４
実施例１において、基板をＢＰＳＧの絶縁膜が形成されたシリコンウェハーとした以外は、実施例１と同様にしてレジストパターンを形成した。形成されたレジストパターン断面は定在波の影響はなく矩形に近い良好なものであり、０．２３μｍのラインアンドスペースパターンが形成された。また、実施例１と同様にして露光余裕度を求めたところ２．５であった。
【００８２】
比較例２
比較例１において基板をＴｉＮの金属膜が形成されたシリコンウェーハとした以外は、比較例１と同様にしてレジストパターンを形成した。形成されたレジストパターン断面は定在波の影響はなく矩形に近い良好なものであったが、０．２５μｍのラインアンドスペースしか得られなかった。また実施例１と同様にして露光余裕度を求めたところ２．３であった。
【００８３】
比較例３
比較例１において基板をＢＰＳＧの絶縁膜が形成されたシリコンウェーハとした以外は、比較例１と同様にしてレジストパターンを形成した。形成されたレジストパターン断面は矩形に近い良好なものであったが、０．２５μｍのラインアンドスペースしか得られなかった。また実施例１と同様にして露光余裕度を求めたところ２．３であった。
【００８４】
【発明の効果】
本発明の化学増幅型放射線感受性樹脂組成物は、高感度であり、クオーターミクロン以下の高解像性を有し、かつ耐熱性、焦点深度幅特性、露光余裕度、引置き経時安定性に優れ、基板依存性がなくプロファイル形状の優れたレジストパターンを形成できるレジスト組成物である。